(57)【要約】【課題】本発明の目的とするところは、金属ナノワイヤを含有する導電層を備える導電性光学部材を得るために使用され、この導電性光学部材において導電層が視認されにくくなり、更に導電層の耐久性が向上される導電性光学部材用支持材を提供することにある。【解決手段】本発明に係る導電性光学部材用支持材２０は、透明な基材２と、前記基材２を覆う機能層８とを備える。前記機能層８が、アンチモン粒子とアンチモン化合物粒子とから選ばれる少なくとも一種からなる粒子２１を含有し、前記機能層８の厚みが１５０ｎｍ以下であり、前記機能層８の、波長３８０ｎｍの光の、入射角５°での正反射率が、８％以上である。【選択図】図１
2013246976.tif 000002
【特許請求の範囲】
【請求項１】
金属ナノワイヤを含有する導電層を備える導電性光学部材における前記導電層を支持するために用いられる導電性光学部材用支持材であって、
透明な基材と、前記基材を覆う機能層とを備え、
前記機能層が、アンチモン粒子とアンチモン化合物粒子とから選ばれる少なくとも一種からなる粒子を含有し、
前記機能層の厚みが１５０ｎｍ以下であり、
前記機能層の、波長３８０ｎｍの光の、入射角５°での正反射率が、８％以上である導電性光学部材用支持材。
【請求項２】
前記機能層の屈折率が、１．６０以上である請求項１に記載の導電性光学部材用支持材。
【請求項３】
前記機能層が、前記基材上に、塗布法により形成されたものである請求項１又は２に記載の導電性光学部材用支持材。
【請求項４】
請求項１乃至３のいずれか一項に記載の導電性光学部材用支持材と、前記機能層を覆う、金属ナノワイヤを含有する導電層とを備えることを特徴とする導電性光学部材。
【請求項５】
前記金属ナノワイヤが、銀ナノワイヤを含有する請求項４に記載の導電性光学部材。
【請求項６】
請求項４又は５に記載の導電性光学部材を備える電子デバイス。
【発明の詳細な説明】
【技術分野】
【０００１】
本発明は、透明性と導電性とを併せ持つ導電性光学部材を得るために用いられる導電性光学部材用支持材、この導電性光学部材用支持材を備える導電性光学部材、及びこの導電性光学部材を備える電子デバイスに関する。
【背景技術】
【０００２】
従来、透明性と導電性とを併せ持つ導電性光学部材は、タッチパネル、有機ＥＬ、液晶ディスプレイ、太陽電池等の電子デバイスに広く適用されている。このような導電性光学部材として、近年、金属ナノワイヤを利用するものが、提案されている。また、金属ナノワイヤを含有する導電層を保護したり、導電層における光の反射を抑制したりするために、導電層を被覆することも行われている。
【０００３】
例えば特許文献１には、透明基材の上に金属ナノワイヤを含む透明塗膜によって形成される透明導電膜（導電層）を設け、透明導電膜の表面に透明なオーバーコート層を設けると共にオーバーコート層を加水分解性シラン化合物の縮合物をマトリクス樹脂として形成することで、透明導電膜付き基材を得ることが開示されている。また、基材の表面に一層ないし複数層のハードコート層が形成され、透明導電膜がハードコート層の上に形成されることも、記載されている。
【０００４】
しかし、従来の導電性光学部材が外部から観察されると、金属ナノワイヤを含有する導電層の白っぽい色が視認されやすくなる。このため、導電性光学部材がタッチパネル等の電子デバイスに適用されると、導電層のパターン形状が視認されやすくなり、このため、電子デバイスで表示される画像等の視認性が、低下してしまう。
【０００５】
また、導電性光学部材がタッチパネル等の電子デバイスに使用される場合には、画像表示装置等とタッチパネルとの間のエアギャップや端面などにおいて、導電性光学部材が酸素、硫化水素等に曝されやすくなり、このため導電層が酸素に侵されて酸化されたり、硫化水素に侵されて硫化されたりしやすくなる。このため、導電層の耐久性が低下しやすいという問題もある。
【先行技術文献】
【特許文献】
【０００６】
【特許文献１】特開２０１１−２０４６４９号公報
【発明の概要】
【発明が解決しようとする課題】
【０００７】
本発明は上記事由に鑑みてなされたものであり、その目的とするところは、金属ナノワイヤを含有する導電層を備える導電性光学部材を得るために使用され、この導電性光学部材において導電層が視認されにくくなり、更に導電層の耐久性が向上される導電性光学部材用支持材を提供することにある。
【０００８】
また、本発明の目的とするところは、前記導電性光学部材用支持材を備え、導電層が視認されにくく、且つ導電層の耐久性が高い導電性光学部材、及びこの導電性光学部材を備える電子デバイスを提供することにある。
【課題を解決するための手段】
【０００９】
本発明に係る導電性光学部材用支持材は、金属ナノワイヤを含有する導電層を備える導電性光学部材における前記導電層を支持するために用いられる導電性光学部材用支持材であって、透明な基材と、前記基材を覆う機能層とを備え、前記機能層が、アンチモン粒子とアンチモン化合物粒子とから選ばれる少なくとも一種からなる粒子を含有し、前記機能層の厚みが１５０ｎｍ以下であり、前記機能層の、波長３８０ｎｍの光の、入射角５°での正反射率が、８％以上であることを特徴とする。
【００１０】
前記機能層の屈折率が、１．６０以上であることが好ましい。
【００１１】
前記機能層が、前記基材上に、塗布法により形成されたものであることが好ましい。
【００１２】
本発明に係る導電性光学部材は、前記導電性光学部材用支持材と、前記機能層を覆う、金属ナノワイヤを含有する導電層とを備えることを特徴とする。
【００１３】
前記金属ナノワイヤが、銀ナノワイヤを含有することが好ましい。
【００１４】
本発明に係る電子デバイスは、前記導電性光学部材を備えることを特徴とする。
【発明の効果】
【００１５】
本発明によれば、機能層を備えることで、この機能層に重ねられる導電層が視認されにくくなり、且つこの導電層が酸素及び硫化水素に侵されにくくなる。このため、導電層が視認されにくく、且つ導電層の耐久性が高い導電性光学部材が、得られる。また、機能層を備えることで、高熱処理の際の基材からの低分子量成分のブリードアウトを抑制することができ、これにより高熱処理後の導電層の導通の安定化効果も併せて得られる。
【図面の簡単な説明】
【００１６】
【図１】本発明の一実施形態における導電性光学部材用支持材を示す断面図である。
【図２】本発明の一実施形態における導電性光学部材を示す断面図である。
【図３】本発明の一実施形態におけるタッチパネル及び画像表示機器を示す断面図である。
【発明を実施するための形態】
【００１７】
本実施形態に係る導電性光学部材用支持材２０（以下、支持材２０という）は、図１に示すように、透明な基材２と、基材２を覆う機能層８とを備える。
【００１８】
まず、基材２について説明する。基材２は光透過性を有することが好ましい。基材２の光線透過率は、５０％以上であることが好ましく、７０％以上であればより好ましく、８０％以上であれば特に好ましい。
【００１９】
基材２の形状は、特に制限されないが、板状又はフィルム状であることが好ましい。特に、導電性光学部材１の生産性及び運搬性を向上する観点からは、基材２の形状はフィルム状であることが好ましい。
【００２０】
基材２がフィルム状である場合、基材２の厚みは１０μｍ以上５００μｍ以下の範囲であることが好ましい。この場合、基材２の透明性が特に良好になり、また導電性光学部材１の生産時及び取り扱い時の作業性も良好になる。基材２の厚みは、更に２５μｍ以上２００μｍ以下の範囲であることが好ましい。特に基材２の厚みが２５μｍ以上１５０μｍ以下であると、導電性光学部材１の薄型化、軽量化が可能となり、また導電性光学部材１の表裏における干渉の発生が抑制され、更に基材２が加熱される際の熱収縮が抑制されて基材２の熱収縮による加工性の悪化等の不具合が抑制される。
【００２１】
基材２の材質は、特に制限されない。基材２の材質の例としては、ガラス、透明樹脂等が挙げられる。透明樹脂の例としては、ポリエチレンテレフタレート、ポリブチレンテレフタレート、ポリカーボネート、ポリメタクリル酸メチル共重合体、トリアセチルセルロース、ポリオレフィン、ポリアミド、ポリ塩化ビニル、非晶質ポリオレフィン、シクロオレフィンポリマー、シクロオレフィンコポリマー、アクリレート樹脂、ウレタンアクリレート樹脂等が挙げられる。
【００２２】
特に、基材２が、ポリエステルから形成されることが好ましい。ポリエステルフィルムのうち、特に、ポリエチレンテレフタレート（ＰＥＴ）又はポリエチレンナフタレートからなる２軸延伸フィルムは、優れた機械的特性、耐熱性、耐薬品性等を有するため、磁気テープ、強磁性薄膜テープ、包装用フィルム、電子部品用フィルム、電気絶縁フィルム、ラミネート用フィルム、ディスプレイ等の表面に貼るフィルム、各種部材の保護用フィルム等の素材として好適である。特に、ディスプレイ用途に関しては、液晶表示装置の部材であるプリズムレンズシート、タッチパネル、バックライト等のベースフィルムや、テレビの光学フィルムのベースフィルム、プラズマテレビの前面光学フィルターに用いられる光学フィルム、近赤外線カットフィルム、電磁波シールドフィルムのベースフィルム等として、好適である。
【００２３】
ポリエステルとして、例えば、テレフタル酸、イソフタル酸、２，６−ナフタリンジカルボン酸、４，４′−ジフェニルジカルボン酸等の芳香族ジカルボン酸成分と、エチレングリコール、１，４−ブタンジオール、１，４−シクロヘキサンジメタノール、１，６−ヘキサンジオール等のグリコール成分とが反応することで生成する芳香族ポリエステルが好ましい。特に、ポリエチレンテレフタレート、ポリエチレン−２，６−ナフタリンジカルボキシレートなどが、好ましい。またポリエステルは、前記例示した複数の成分等が共重合して生成したものでもよい。
【００２４】
基材２は有機または無機の粒子を含有してもよい。この場合、基材２の巻き取り性、搬送性等が向上する。基材２が含有することができる粒子として、炭酸カルシウム粒子、酸化カルシウム粒子、酸化アルミニウム粒子、カオリン、酸化珪素粒子、酸化亜鉛粒子、架橋アクリル樹脂粒子、架橋ポリスチレン樹脂粒子、尿素樹脂粒子、メラミン樹脂粒子、架橋シリコーン樹脂粒子等が挙げられる。
【００２５】
また、基材２は、更に着色剤、帯電防止剤、紫外線吸収剤、酸化防止剤、潤滑剤、触媒、他の樹脂等も、透明性を損なわない範囲で含有してもよい。
【００２６】
基材２のヘーズは３％以下であることが好ましい。この場合、導電性光学部材１を通した映像等の視認性が向上し、光学的用途の部材として特に適するようになる。ヘーズが１．５％以下であれば更に好ましい。
【００２７】
基材２の、第一の主面とは反対側の第二の主面上には、透明な裏面被覆層９が積層していることが好ましい。この場合、基材２から低分子量成分が析出しにくくなり、このため基材２の白化が抑制される。このため、導電性光学部材１の良好な透明性が維持される。
【００２８】
裏面被覆層９の材質は、特に制限されないが、例えばアクリレート樹脂、ウレタンアクリレート樹脂等から形成される。
【００２９】
また、裏面被覆層９が基材２からの低分子量成分の析出を充分に抑制するためには、裏面被覆層９の厚みが、０．５μｍ以上１０μｍ以下の範囲であることが好ましい。
【００３０】
また、裏面被覆層９は、アンチブロッキング性を有することが好ましい。すなわち、導電性光学部材１がロール状に巻き回されるなどして重ねられる場合に、裏面被覆層９によってブロッキングが抑制されることが好ましい。そのためには、裏面被覆層９の表面が凹凸に形成されることが好ましい。そのためには、裏面被覆層９の表面に機械的加工が施されることでこの表面が凹凸に形成されることが好ましい。また、裏面被覆層９がシリカ粒子等のフィラーを含有することでこの裏面被覆層９の表面に凹凸が形成されることも好ましい。この場合、裏面被覆層９が、例えばアクリレート樹脂またはウレタンアクリレート樹脂を８０質量％以上９５質量％以下の範囲で含有し、更に平均粒子径２５０ｎｍのシリカ粒子を５質量％以上２０質量％以下の範囲で含有することが好ましい。
【００３１】
また、裏面被覆層９によって導電性光学部材１の滑性を向上することも好ましく、そのためには、裏面被覆層９が例えばシリコーン系のレベリング剤を含有することも好ましい。
【００３２】
裏面被覆層９が形成される場合、基材２の、裏面被覆層９と重なる面には、裏面被覆層９が形成される前に、表面処理が施されることが好ましい。この場合、基材２と裏面被覆層９との間の濡れ性、密着性等の向上が可能となる。また、基材２の、機能層８と重なる面にも、機能層８が形成される前に、表面処理が施されることが好ましい。この場合、基材２と機能層８との間の濡れ性、密着性等の向上が可能となる。表面処理の方法としては、プラズマ処理、コロナ放電処理、フレーム処理などの物理的表面処理、並びにカップリング剤、酸性成分、アルカリ性成分等による化学的表面処理などが、挙げられる。
【００３３】
次に、機能層８について説明する。機能層８は、アンチモン粒子とアンチモン化合物粒子とから選ばれる少なくとも一種からなる粒子２１を含有する。また、機能層８の厚みは１５０ｎｍ以下である。更に、機能層８の、波長３８０ｎｍの光の、入射角５°での正反射率は、８％以上である。
【００３４】
アンチモン化合物粒子としては、アンチモンドープ酸化錫粒子、三酸化アンチモン粒子、五酸化アンチモン粒子等が挙げられる。特にアンチモンドープ酸化錫粒子が用いられることが好ましい。機能層８が粒子２１を含有することで、機能層８の屈折率が高くなる。このように機能層８の屈折率が高くなり、且つ機能層８の厚みが１５０ｎｍ以下であることで、導電層３と機能層８とが重なると、導電層３の色が外部から視認されにくくなる。このため、導電層３がパターン状に形成されても、導電層３のパターンが外観上目立ちにくくなる。また、アンチモン化合物粒子は難燃化作用を有するため、アンチモン化合物粒子が使用されると、支持材２０、及びこれを備える導電性光学部材１の難燃性が向上する。
【００３５】
尚、機能層８の屈折率は、後述する被覆層４の屈折率よりも大きいことが好ましく、特に１．６０以上であることが好ましい。このように機能層８の屈折率が調整されると、導電性光学部材１の外観に、導電層３の色が更に現れにくくなる。機能層８の屈折率は、１．６５〜１．９５の範囲であればより好ましく、１．６５〜１．９０の範囲であれば更に好ましく、１．７０〜１．８５の範囲であれば特に好ましい。また、機能層８の厚みは５〜１００ｎｍであればより好ましく、５〜８０ｎｍであれば特に好ましい。
【００３６】
また、アンチモン粒子及びアンチモン化合物粒子は酸素及び硫化水素を捕捉しやすいため、機能層８がアンチモン粒子及びアンチモン化合物粒子から選ばれる少なくとも一方の粒子２１を含有すると、機能層８上に導電層３が形成される場合に、導電層３の酸化及び硫化が抑制され、このため導電層３の耐久性が向上する。このため、例えば導電層３を備える導電性光学部材１が、液晶表示装置を備える画像表示機器に取り付けられる場合には、導電性光学部材１が、画像表示機器におけるタッチパネル等の構造に起因するエアギャップ、端面などにおいて、酸素及び硫化水素に曝されることがあるが、このような場合でも、導電層３の耐久性が高くなる。
【００３７】
機能層８中の粒子２１の割合は、０．５〜７５質量％の範囲であることが好ましい。この粒子２１の割合が０．５質量％以上であると、導電層３の酸素、硫化水素等に対する耐久性が特に向上する。また、この割合が７５質量％以下であると、機能層８の粗密化が抑制され、このため機能層８を酸素、硫化水素等が透過しにくくなり、このため、機能層８の硫化水素等に対する耐久性が特に向上する。この粒子２１の割合は、１〜６０質量％であればより好ましく、３〜５０質量％であれば更に好ましい。
【００３８】
粒子２１の平均粒径は、特に制限されないが、０．５〜１５０ｎｍの範囲であることが好ましい。この平均粒径が０．５ｎｍ以上であると、機能層８の屈折率が向上しやすくなる。また、この平均粒径が１５０ｎｍ以下であると、機能層８の透明性及び平滑性が特に向上する。尚、粒子２１の平均粒径は、粒子２１の電子顕微鏡写真画像から算出される投影面積と同一の面積を有する円（面積相当円）の径の、算術平均値である。
【００３９】
機能層８は、粒子２１以外の、屈折率調整用の粒子２２を更に含有してもよい。屈折率調整用の粒子２２は、比較的屈折率の高い粒子であることが好ましく、特に屈折率が１．６以上の粒子であることが好ましい。この粒子２２は、金属粒子と金属酸化物粒子とから選択される少なくとも一種からなることが好ましい。
【００４０】
機能層８中の屈折率調整用の粒子２２の含有量は、機能層８の屈折率が適切な値となるように適宜調整されるが、特に機能層８中の屈折率調整用の粒子２２の割合が５〜７０体積％となるように調整されることが好ましい。
【００４１】
屈折率調整用の粒子２２の具体例としては、チタン、アルミニウム、セリウム、イットリウム、ジルコニウム、ニオブ、及びこれらの酸化物から選ばれる、一種あるいは二種以上を含有する粒子が挙げられる。酸化物の具体例としては、ＺｎＯ（屈折率１．９０）、ＴｉＯ2（屈折率２．３〜２．７）、ＣｅＯ2（屈折率１．９５）、ＳｎＯ2、ＩＴＯ（屈折率１．９５）、Ｙ2Ｏ3（屈折率１．８７）、Ｌａ2Ｏ3（屈折率１．９５）、ＺｒＯ2（屈折率２．０５）、Ａｌ2Ｏ3（屈折率１．６３）等が挙げられる。
【００４２】
屈折率調整用の粒子２２の粒径は十分に小さいこと、すなわち屈折率調整用の粒子２２がいわゆる超微粒子であることが好ましい。この場合、機能層８の光透過性が十分に維持されるようになる。屈折率調整用の粒子２２の粒径は特に、０．５ｎｍ〜１５０ｎｍの範囲であることが好ましい。この屈折率調整用の粒子２２の粒径とは、粒子２２の電子顕微鏡写真画像から算出される投影面積と同一の面積を有する円（面積相当円）の径のことである。
【００４３】
機能層８が、メタクリル官能性シランと、アクリル官能性シランとのうち少なくとも一方を含有することも好ましい。この場合、機能層８と導電層３との密着性が向上する。メタクリル官能性シランとしては、３−メタクリロキシプロピルトリメトキシシラン、３−メタクリロキシプロピルメチルジメトキシシラン等が挙げられる。アクリル官能性シランとしては３−アクリロキシプロピルトリメトキシシラン、３−アクリロキシプロピルメチルジメトキシシラン等が挙げられる。
【００４４】
機能層８中のメタクリル官能性シランとアクリル官能性シランの含有量は特に制限されないが、機能層８中のメタクリル官能性シランとアクリル官能性シランの総量の割合が５〜３０質量％の範囲であることが好ましい。前記割合が５質量％以上であると機能層８と導電層３との密着性が十分に高くなり、また前記割合が３０質量％以下であると機能層８中の架橋密度が十分に向上して機能層８の硬度が十分に高くなる。
【００４５】
更に、機能層８の、波長３８０ｎｍの光の、入射角５°での正反射率が、８％以上であることで、導電層８のパターンが更に目立ちにくくなる。これは、導電層３からの反射光は金属ナノワイヤ５に起因して３８０ｎｍ付近にピークを有し、このような導電層３からの反射光と、機能層８からの反射光とが重なり合うことで、導電層３の白い色が打ち消されるためであると、考えられる。このような機能層８の光反射特性は、機能層８を高屈折率化及び薄膜化することで、達成される。
【００４６】
機能層８の、波長３８０ｎｍの光の、入射角５°での正反射率が高いほど、導電層８のパターンがより目立ちにくくなる。但し、機能層８から反射光により導電性光学部材１の外観がぎらついて見えることを抑制するためには、前記の正反射率は８〜２５％の範囲であることが好ましい。
【００４７】
機能層８の、基材２とは反対側の主面には、導電層３が形成される前に表面処理が施されることが好ましい。この場合、機能層８と導電層３との間の濡れ性、密着性等の向上が可能となる。表面処理の方法としては、プラズマ処理、コロナ放電処理、フレーム処理などの物理的表面処理、カップリング剤、酸、アルカリによる化学的表面処理などが、挙げられる。
【００４８】
機能層８は、アンチモン粒子とアンチモン化合物粒子とから選ばれる少なくとも一種の粒子を含有する反応性硬化型樹脂組成物から形成されることが好ましい。例えば機能層８は、熱硬化型樹脂組成物と電離放射線硬化型樹脂組成物の少なくとも一方から形成されることが好ましい。
【００４９】
熱硬化型樹脂組成物は、フェノール樹脂、尿素樹脂、ジアリルフタレート樹脂、メラミン樹脂、不飽和ポリエステル樹脂、ポリウレタン樹脂、エポキシ樹脂、アミノアルキッド樹脂、珪素樹脂、ポリシロキサン樹脂等の熱硬化性樹脂を含有する。熱硬化性樹脂と共に、必要に応じて架橋剤、重合開始剤、硬化剤、硬化促進剤、溶剤等が使用されてもよい。このような熱硬化型樹脂組成物が例えば基材２上に塗布され、続いてこの熱硬化型樹脂組成物が加熱されて熱硬化することで、機能層８が形成され得る。
【００５０】
電離放射線硬化型樹脂組成物は、アクリレート系の官能基を有する樹脂を含むことが好ましい。アクリレート系の官能基を有する樹脂としては、例えば比較的低分子量の多官能化合物の（メタ）アクリレート等のオリゴマー、プレポリマーなどが挙げられる。前記の多官能化合物としては、ポリエステル樹脂、ポリエーテル樹脂、アクリル樹脂、エポキシ樹脂、ウレタン樹脂、アルキッド樹脂、スピロアセタール樹脂、ポリブタジエン樹脂、ポリチオールポリエン樹脂、多価アルコール等が挙げられる。電離放射線硬化型樹脂組成物は更に反応性希釈剤を含有することも好ましい。反応性希釈剤としては、エチル（メタ）アクリレート、エチルヘキシル（メタ）アクリレート、スチレン、メチルスチレン、Ｎ−ビニルピロリドン等の単官能モノマー、並びにトリメチロールプロパントリ（メタ）アクリレート、ヘキサンジオール（メタ）アクリレート、トリプロピレングリコールジ（メタ）アクリレート、ジエチレングリコールジ（メタ）アクリレート、ペンタエリスリトールトリ（メタ）アクリレート、ジペンタエリスリトールヘキサ（メタ）アクリレート、１，６−ヘキサンジオールジ（メタ）アクリレート、ネオペンチルグリコールジ（メタ）アクリレートの多官能モノマーが挙げられる。
【００５１】
電離放射線硬化型樹脂組成物が紫外線硬化型樹脂組成物などの光硬化型樹脂組成物である場合には、光硬化型樹脂組成物が光重合開始剤を含有することが好ましい。光重合開始剤としてはアセトフェノン類、ベンゾフェノン類、α−アミロキシムエステル、チオキサントン類などが挙げられる。光硬化型樹脂組成物が光重合開始剤に加えて、或いは光重合開始剤に代えて、光増感剤を含有してもよい。光増感剤としては、ｎ−ブチルアミン、トリエチルアミン、トリ−ｎ−ブチルホスフィン、チオキサントンなどが挙げられる。このような光硬化型樹脂組成物が例えば基材２上に塗布され、続いてこの光硬化型樹脂組成物に紫外線などの光が照射されて光硬化することで、機能層８が形成され得る。
【００５２】
次に、支持材２０と導電層３とを備える導電性光学部材１について、説明する。本実施形態では、導電性光学部材１は、図２に示すように、支持材２０と、導電層３と、被覆層４とを備える。すなわち、導電性光学部材１は、基材２、機能層８、導電層３、及び被覆層４を備える。基材２、機能層８、導電層３、及び被覆層４は、この順番に積層している。すなわち、基材２の第一の主面上に機能層８が積層し、機能層８の基材２とは反対側の主面上に導電層３が積層し、導電層３の機能層８とは反対側の主面上に被覆層４が積層している。
【００５３】
導電層３について説明する。導電層３は、金属ナノワイヤ５を含有する、透明な層である。金属ナノワイヤ５とは、ナノサイズ（１〜１０００ｎｍ）の直径を有する金属繊維である。金属ナノワイヤ５を構成する金属の種類は、特に制限されないが、例えばＡｇ、Ａｕ、Ｃｕ、Ｃｏ、Ａｌ、Ｐｔ等が挙げられる。特に導電層３の導電性をより向上するためには、金属ナノワイヤ５を構成する金属がＡｕ、Ａｇ、Ｃｕ及びＰｔから選ばれる少なくとも一種を含むことが好ましく、特にＡｇ及びＣｕから選ばれる少なくとも一種を含むことが好ましい。
【００５４】
金属ナノワイヤ５が、銀ナノワイヤ（Ａｇナノワイヤ）を含有することが、特に好ましい。この場合、導電率の高い銀ナノワイヤを使用することで、金属ナノワイヤ５が使用量を抑制して導電層３の高い透明性を確保しつつ、導電層３に高い導電性を付与することが可能となる。
【００５５】
金属ナノワイヤ５の製造方法としては、特に制限されず、例えば、液相法や気相法等の公知の方法が採用されることができる。例えばＡｇナノワイヤ（銀ナノワイヤ）の製造方法の具体例として、Ａｄｖ．Ｍａｔｅｒ．２００２，１４，Ｐ８３３〜８３７、Ｃｈｅｍ．Ｍａｔｅｒ．２００２，１４，Ｐ４７３６〜４７４５、特表２００９−５０５３５８号公報等の文献に開示されている方法が、挙げられる。また、Ａｕナノワイヤ（金ナノワイヤ）の製造方法の具体例としては、特開２００６−２３３２５２号公報等に開示されている方法が、挙げられる。また、Ｃｕナノワイヤ（銅ナノワイヤ）を製造する方法としては、特開２００２−２６６００７号公報等に開示されている方法が挙げられる。また、Ｃｏナノワイヤ（コバルトナノワイヤ）を製造する方法としては、特開２００４−１４９８７１号公報等に開示されている方法が挙げられる。特に、Ａｄｖ．Ｍａｔｅｒ．２００２，１４，Ｐ８３３〜８３７、並びにＣｈｅｍ．Ｍａｔｅｒ．２００２，１４，Ｐ４７３６〜４７４５に開示されているＡｇナノワイヤの製造方法が採用されると、水系で簡便にかつ大量にＡｇナノワイヤが製造されることができる。
【００５６】
金属ナノワイヤ５の平均直径は、１０ｎｍ以上１００ｎｍ以下の範囲であることが好ましい。この平均直径が１０ｎｍ以上であると、導電層３の導電性が特に高くなる。またこの平均粒径が１００ｎｍ以下であると、導電層３の透明性が特に高くなる。この金属ナノワイヤ５の平均直径は、２０ｎｍ以上１００ｎｍ以下の範囲であればより好ましく、４０ｎｍ以上１００ｎｍ以下の範囲であれば最も好ましい。
【００５７】
また金属ナノワイヤ５の平均長さは、１μｍ以上１００μｍ以下の範囲であることが好ましい。この平均長さが１μｍ以上であると、導電層３の導電性が特に高くなる。またこの平均粒径が１００μｍ以下であると、導電層３中で金属ナノワイヤ５が凝集しにくくなり、このため導電層３の透明性が向上する。この金属ナノワイヤ５の平均長さは、１μｍ以上５０μｍ以下の範囲であればより好ましく、３μｍ以上５０μｍ以下の範囲であれば最も好ましい。
【００５８】
尚、金属ナノワイヤ５の平均直径は、充分な数の金属ナノワイヤ５の直径を測定し、その結果を算術平均して得られる値である。また、金属ナノワイヤ５の平均長さは、充分な数の金属ナノワイヤ５の長さを測定し、その結果を算術平均して得られる値である。金属ナノワイヤ５の直径及び長さは、金属ナノワイヤ５の電子顕微鏡画像を画像解析することで導出される。例えば金属ナノワイヤ５の電子顕微鏡画像が屈曲している場合に、画像解析によって金属ナノワイヤ５の直径（投影径（Ｄ））及び面積（投影面積（Ｓ））が、算出される。更に投影面積（Ｓ）を投影径（Ｄ）で割ることで、金属ナノワイヤ５の長さ（Ｌ＝Ｓ／Ｄ）が、求められる。金属ナノワイヤ５の平均直径及び平均長さを導出するためには、少なくとも１００個の金属ナノワイヤ５の直径及び長さを測定することが好ましく、３００個以上の金属ナノワイヤ５の直径及び長さを測定すれば更に好ましい。
【００５９】
導電層３における金属ナノワイヤ５の割合は、特に制限されないが、０．０１質量％以上９０質量％以下の範囲であることが好ましく、０．１質量％以上３０質量％以下の範囲であれば更に好ましく、０．５質量％以上１０質量％以下の範囲であれば最も好ましい。
【００６０】
導電層３は、例えば金属ナノワイヤ５と樹脂成分とを含有する組成物から形成される。この場合、湿式の成膜法によって導電層３が形成され得る。
【００６１】
導電層３を形成するための組成物中の樹脂成分としては、例えば、セルロース樹脂、シリコーン樹脂、フッ素樹脂、アクリル樹脂、ポリエチレン樹脂、ポリプロピレン樹脂、ポリエチレンテレフタレート樹脂、ポリメチルメタクリレート樹脂、ポリスチレン樹脂、ポリエーテルスルホン樹脂、ポリアリレート樹脂、ポリカーボネート樹脂、ポリウレタン樹脂、ポリアクリルニトリル樹脂、ポリビニルアセタール樹脂、ポリアミド樹脂、ポリイミド樹脂、ジアクリルフタレート樹脂、ポリ塩化ビニル樹脂、ポリ塩化ビニリデン樹脂、ポリ酢酸ビニル樹脂、その他の熱可塑性樹脂、これらの樹脂を構成する単量体が２種以上重合して成る共重合体等が、挙げられる。
【００６２】
樹脂成分が、反応性硬化型樹脂を含有することも好ましい。反応性硬化型樹脂としては、例えば熱硬化型樹脂と電離放射線硬化型樹脂の少なくとも一方が用いられることが好ましい。
【００６３】
熱硬化型樹脂としては、フェノール樹脂、尿素樹脂、ジアリルフタレート樹脂、メラミン樹脂、不飽和ポリエステル樹脂、ポリウレタン樹脂、エポキシ樹脂、アミノアルキッド樹脂、珪素樹脂、ポリシロキサン樹脂等が、挙げられる。組成物は、熱硬化性樹脂と共に、必要に応じて架橋剤、重合開始剤、硬化剤、硬化促進剤、溶剤等を含有してもよい。
【００６４】
電離放射線硬化型樹脂としては、アクリレート系の官能基を有する樹脂が用いられることが好ましい。アクリレート系の官能基を有する樹脂としては、例えば比較的低分子量の多官能化合物の（メタ）アクリレート等のオリゴマー、プレポリマーなどが挙げられる。前記の多官能化合物としては、ポリエステル樹脂、ポリエーテル樹脂、アクリル樹脂、エポキシ樹脂、ウレタン樹脂、アルキッド樹脂、スピロアセタール樹脂、ポリブタジエン樹脂、ポリチオールポリエン樹脂、多価アルコール等が挙げられる。電離放射線硬化型樹脂を含有する組成物は、更に反応性希釈剤を含有することも好ましい。反応性希釈剤としては、エチル（メタ）アクリレート、エチルヘキシル（メタ）アクリレート、スチレン、メチルスチレン、Ｎ−ビニルピロリドン等の単官能モノマー、並びにトリメチロールプロパントリ（メタ）アクリレート、ヘキサンジオール（メタ）アクリレート、トリプロピレングリコールジ（メタ）アクリレート、ジエチレングリコールジ（メタ）アクリレート、ペンタエリスリトールトリ（メタ）アクリレート、ジペンタエリスリトールヘキサ（メタ）アクリレート、１，６−ヘキサンジオールジ（メタ）アクリレート、ネオペンチルグリコールジ（メタ）アクリレートの多官能モノマーが挙げられる。
【００６５】
電離放射線硬化型樹脂が紫外線硬化型樹脂などの光硬化型樹脂である場合には、組成物が更に光重合開始剤を含有することが好ましい。光重合開始剤としてはアセトフェノン類、ベンゾフェノン類、α−アミロキシムエステル、チオキサントン類などが挙げられる。光硬化型樹脂を含有する組成物が、光重合開始剤に加えて、或いは光重合開始剤に代えて、光増感剤を含有してもよい。光増感剤としては、ｎ−ブチルアミン、トリエチルアミン、トリ−ｎ−ブチルホスフィン、チオキサントンなどが挙げられる。
【００６６】
導電層３を形成するための組成物は、必要に応じて溶媒を含有してもよい。溶媒として、例えば有機溶剤が用いられ、或いは水が用いられ、或いは有機溶剤と水とが併用される。有機溶媒としては、例えば、メタノール、エタノール、イソプロピルアルコール（ＩＰＡ）等のアルコール類；メチルエチルケトン、メチルイソブチルケトン、シクロヘキサノン等のケトン類；酢酸エチル、酢酸ブチル等のエステル類；ハロゲン化炭化水素類；トルエン、キシレン等の芳香族炭化水素類、並びにこれらの混合物が、挙げられる。
【００６７】
組成物中の溶媒の量は、組成物中において固形分が均一に溶解又は分散することができるように、適宜調整される。組成物中の固形分濃度は、０．１〜５０質量％の範囲であることが好ましく、０．５〜３０質量％の範囲であれば更に好ましい。
【００６８】
導電層３を形成するための組成物が塗布され、更に成膜されることで、導電層３が形成される。組成物の塗布にあたっては、例えばロールコート法、スピンコート法、ディップコート法などの適宜の方法が採用される。組成物を成膜するための手法は、組成物中の樹脂成分等の種類に応じて適宜選択される。例えば組成物が熱硬化型樹脂を含有する場合は、組成物が加熱されて熱硬化することで、金属ナノワイヤ５を含有する導電層３が形成される。また、組成物が電離放射線硬化型樹脂を含有する場合には、組成物に紫外線等の電離放射線が照射されることで、組成物が硬化することで、金属ナノワイヤ５を含有する導電層３が形成される。
【００６９】
導電層３の、基材２とは反対側の主面には、被覆層４が形成される前に表面処理が施されることが好ましい。この場合、導電層３と被覆層４との間の濡れ性、密着性等の向上が可能となる。表面処理の方法としては、プラズマ処理、コロナ放電処理、フレーム処理などの物理的表面処理、カップリング剤、酸、アルカリによる化学的表面処理などが、挙げられる。
【００７０】
導電層３の屈折率は、特に制限されないが、導電性光学部材１の外観上、導電層３の白い色が充分に目立たなくなるためには、１．３５〜１．６５の範囲であることが好ましい。また、導電層３の厚みは、特に制限されないが、１０〜３００ｎｍの範囲であることが好ましい。導電層３の屈折率は、導電層３を形成するための組成物の組成が変更されることで、容易に調整される。
【００７１】
次に、被覆層４について説明する。被覆層４は、透明導電層３を覆う透明な層である。被覆層４は、樹脂マトリクス７から構成される。また被覆層４は、樹脂マトリクス７と、粒子６とを含有することも好ましく、この場合、粒子６は、被覆層４において、樹脂マトリクス７中に分散している。
【００７２】
被覆層４が粒子６を含有する場合、導電層３が被覆層４によって覆われているにもかかわらず、導電層３がエッチングされやすくなる。すなわち、湿式のエッチング処理のために被覆層４がエッチング液に曝されると、被覆層４中の樹脂マトリクス７と粒子６との間の界面にエッチング液が浸入しやすくなり、これによりエッチング液が被覆層４を浸透しやすくなる。このため、エッチング液が被覆層４によって遮蔽されずに導電層３まで到達しやすくなり、このため導電層３がエッチングされやすくなる。
【００７３】
また、導電層３が被覆層４で覆われていることで、導電層３が被覆層４によって保護される。このため導電層３に傷などの破損が生じにくくなる。
【００７４】
粒子６の空隙率が２５％以下であることが好ましい。また、粒子６の屈折率が１．２０〜１．３４であることが、好ましい。この場合、被覆層４の低屈折率化が可能であり、且つ、被覆層４を水分が透過しにくくなって導電性光学部材１の耐久性が高くなる。尚、屈折率１．２０未満の粒子６を得ることは困難であり、このように粒子６を低屈折率化しようとすると、粒子６の結晶構造が弱くなったり、粒子６の空隙率が高くなったりしてしまう。そうすると、エッチング処理時に被覆層４が崩壊しやすくなったり、導電性光学部材１の耐久性が低下したりしてしまう。また、屈折率が１．３４より高くなると、被覆層４の低屈折率化が困難となり、また粒子６の結晶構造が強固になりすぎてエッチングが困難となる。また、粒子６の空隙率が２５％より高くなると、被覆層４を水分が透過しやすくなることで導電性光学部材１の耐久性が低下しやすくなり、また粒子６の強度が低下してエッチング処理時に被覆層４が崩壊しやすくなる。
【００７５】
粒子６の屈折率は、１．２４〜１．３３であれば更に好ましい。また、粒子６の空隙率は、０〜２０％であれば更に好ましい。粒子６の空隙率が０〜１５％であれば更に好ましい。
【００７６】
尚、粒子６の空隙率は、「マイクロＣＴシステムによるＣＴ撮影による体積測定および超ミクロ天秤により測定された質量から計算される密度」と、「静水法により測定される密度」との、測定値差から導出される。また、粒子６の屈折率の値は、理科年表、各種論文などによって公知である。また、粒子６の屈折率は、ベッケ法、ミー散乱を利用する方法等の、公知の方法により測定される。
【００７７】
粒子６の平均粒径は、被覆層４の厚み以下であることが好ましい。この場合、被覆層４の平滑性が高くなる。また、粒子６の平均粒径は、１０〜１００ｎｍの範囲であることが好ましい。平均粒径が１０ｎｍ以下であれば、粒子６の配合割合が過剰に多くなることなく、被覆層４の屈折率が充分に低減され得る。このため、被覆層４内における粒子６と樹脂マトリクス７との界面の面積の大きさが適度に維持され、このため、被覆層４へのエッチング液の浸透性が適度に保たれる。また、平均粒径が１００ｎｍ以下であると、粒子６によって被覆層４の透明性が阻害されにくくなる。尚、粒子６の平均粒径は、動的光散乱法によって測定される。
【００７８】
上記条件を満たすための、粒子６の好ましい材質の例としては、ヘキサフルオロアルミン酸ナトリウム（氷晶石）、フッ化マグネシウム等が、挙げられる。特に粒子６が、ヘキサフルオロアルミン酸ナトリウム粒子とフッ化マグネシウム粒子とのうち、少なくとも一方を含有することが好ましい。この場合、上記条件を満たす粒子６が容易に得られる。
【００７９】
粒子６がヘキサフルオロアルミン酸ナトリウム粒子を含有すると、特に好ましい。この場合、エッチング液として塩化鉄系・塩化銅系等の酸性のエッチング液を用いられることで、導電層３が更にエッチングされやすくなる。
【００８０】
また、被覆層４中の粒子６の割合は、２５〜８０質量％の範囲であることが好ましい。この粒子６の割合が２５質量％以上であると、被覆層４中に粒子６と樹脂マトリクス７との界面が充分に形成され、このため被覆層４へエッチング液が更に浸透しやすくなり、そのため導電層３が更にエッチングされやすくなる。またこの粒子６の割合が８０％以下であると、被覆層４を水分が更に透過しにくくなり、このため導電性光学部材１の耐久性が更に向上する。
【００８１】
被覆層４の屈折率は、１．３０〜１．５０の範囲であることが好ましく、１．４０〜１．４９の範囲であれば更に好ましい。また、被覆層４の屈折率は、導電層３の屈折率より低いことが好ましい。また、被覆層４の厚みは２００ｎｍ以下の範囲であることが好ましい。この場合、導電層３の表面での光の反射が特に抑制される。被覆層４の屈折率は、被覆層４中の樹脂マトリクス７の組成、粒子６の種類、粒子６の割合等が変更されることで、容易に調整される。
【００８２】
被覆層４は、例えば粒子６と、樹脂マトリクス７を形成するためのバインダー材料とを含有する組成物から形成される。この場合、被覆層４が、湿式の成膜法により形成され得る。
【００８３】
バインダー材料としては、例えばシリコンアルコキシド系樹脂、飽和炭化水素及びポリエーテルの少なくともいずれかを主鎖とするポリマー（例えばＵＶ硬化型樹脂組成物、熱硬化型樹脂組成物等）、ポリマー鎖中にフッ素原子を含む単位を含む樹脂等から選択される材料が、用いられる。
【００８４】
上記のような組成物が導電層３の上に塗布され、更にこの組成物に、バインダー材料の性状に応じて加熱、加湿、紫外線照射、電子線照射等の処理が施されることで、組成物が硬化させられる。これにより、被覆層４が形成される。組成物の塗布にあたっては、例えばロールコート法、スピンコート法、ディップコート法などの適宜の方法が採用される。
【００８５】
被覆層４は、フッ素置換アルキル基を備える加水分解性オルガノシラン重縮合物を含有してもよい。この場合、被覆層４の耐水性及び耐アルカリ性が向上する。更に、このような特性を備える被覆層４を、湿式の成膜法によって形成することが可能になる。このため、蒸着法等の乾式の成膜法が採用される場合と比べて、製造設備の簡便化が可能となる。また、導電性光学部材１の製造効率が向上する。
【００８６】
フッ素置換アルキル基を備える加水分解性オルガノシラン重縮合物を含有する被覆層４を、バインダー材料を含有する組成物を用いて、湿式の成膜法により形成することについて、更に説明する。この場合、バインダー材料が、フッ素置換アルキル基を備える加水分解性シラン化合物と、その部分加水分解物とから選ばれる、少なくとも一種を含有することが好ましい。フッ素置換アルキル基を備える加水分解性シラン化合物としては、例えば一般式Ｘ3Ｓｉ−（ＣＦ2）n−ＳｉＸ3で示される化合物、一般式Ｘ3Ｓｉ−（ＣＨ2）2−（ＣＦ2）n−（ＣＨ2）2−ＳｉＸ3で示される化合物、一般式Ｘ3Ｓｉ−（ＣＦ2）n−ＣＦ3で示される化合物、一般式Ｘ3Ｓｉ−（ＣＨ2）2−（ＣＦ2）n−ＣＦ3で示される化合物などが、挙げられる。これらの式において、Ｘは加水分解縮合反応性を有する官能基を示す。このＸは、例えばＯＣＨ3、ＯＣＨ2ＣＨ3、ＯＣＨ（ＣＨ3）2等のアルコキシ基、Ｃｌ、Ｆ等のハロゲンなどから、選択されることができる。一分子中の複数のＸの種類は、各々独立に選択される。ｎは整数であり、特にｎが、１以上１０以下の整数であることが好ましい。また、ｍは整数であり、特にｍが、０以上９以下の整数であることが好ましい。
【００８７】
組成物は、更に撥水、撥油性材料を含有してもよい。この場合、被覆層４に防汚性が付与され得る。撥水、撥油性材料としては、一般的なワックス系の材料等が使用され得る。特に含フッ素化合物が使用されると、被覆層４の汚れ、指紋等の除去性が特に向上すると共に、被覆層４の表面の摩擦抵抗が低減して被覆層４の耐摩耗性が向上する。
【００８８】
導電層３が被覆層４によって覆われた状態で、必要に応じて導電層３に湿式のエッチング処理が施されることで、導電層３がパターニングされる。これにより、導電性光学部材１における導電層３が、適宜のパターン形状に形成される。
【００８９】
湿式のエッチング処理による導電層３のパターニングは、例えば次のようにしておこなわれる。まず、導電性光学部材１における被覆層４上にエッチングレジストが形成される。次に、被覆層４におけるエッチングレジストで覆われていない領域が、エッチング液に曝される。この領域では、エッチング液が上述の通り被覆層４を浸透して導電層３に到達し、これにより、導電性光学部材１から導電層３及びこれを覆う被覆層４が、部分的に除去される。エッチングレジストで覆われてる領域では、導電層３及びこれを覆う被覆層４が、導電性光学部材１に残存する。続いて、導電性光学部材１からエッチングレジストが除去される。これにより、導電層３及びこれを覆う被覆層４が、適宜のパターン形状に形成される。
【００９０】
尚、本実施形態に係る導電性光学部材１は、基材２、機能層８、導電層３、及び被覆層４を備えるが、導電性光学部材１の構成はこれに限られない。例えば、導電性光学部材１が、被覆層４を備えなくてもよい。また、導電性光学部材１が、基材２、機能層８、導電層３、及び被覆層４以外の、付加的な要素を備えてもよい。
【００９１】
導電性光学部材１のヘーズは、２以下であることが好ましい。この場合、導電性光学部材１の透明性が高くなることで、導電性光学部材１が、光学的な特性が必要とされる電子デバイスのために適したものとなる。
【００９２】
導電性光学部材１における導電層３は、例えばタッチパネル、有機エレクトロルミネッセンスディスプレイパネル、プラズマディスプレイパネル、液晶ディスプレイパネル、光電変換デバイス等の、光学的な特性が必要とされる電子デバイスにおける電極等を形成するために利用される。
【００９３】
本実施形態に係る導電性光学部材１が、例えばそのまま電子デバイス内に組み込まれることで、導電性光学部材１における導電層３が電極等として利用される。また、導電性光学部材１から、導電層３と被覆層４よりなる部材が剥離され、或いは導電層３と被覆層４と機能層８よりなる部材が剥離され、これらの部材が電子デバイス内に組み込まれることで、導電層３が電極等として利用されてもよい。
【００９４】
導電性光学部材１を備える電子デバイスにおいては、導電性光学部材１が外部から視認され、且つ導電性光学部材１が被覆層４側から視認されるように、導電性光学部材１が設けられることが好ましい。例えば電子デバイスが、導電性光学部材１と、この導電性光学部材１に対してその被覆層４側に配置されている透明なカバー部材とを備え、このカバー部材を介して外部から導電性光学部材１が視認されるように構成されていることが好ましい。この場合、導電層３のパターン形状が外部から特に視認されにくくなる。
【００９５】
図３に、導電性光学部材１を備えるタッチパネル１０の例、並びにこのタッチパネル１０を備える画像表示機器１７の例の、概略構成を示す。尚、図３において、導電性光学部材１中の裏面被覆層９の図示を省略している。
【００９６】
図３に示される画像表示機器１７は、液晶表示装置などの画像表示装置１６とタッチパネル１０とを備える。タッチパネル１０は、反射防止層１１と、二つの導電性光学部材１（以下、第一の導電性光学部材１０１及び第二の導電性光学部材１０２という）と、透明なカバー部材１８とを備える。反射防止層１１は、例えば公知の反射防止フィルムから形成される。カバー部材１８は、例えばガラス板、アイコンシート等から構成される。反射防止層１１、第一の導電性光学部材１０１、第二の導電性光学部材１０２、及びカバー部材１８は、この順番に積層している。反射防止層１１と、第一の導電性光学部材１０１における導電層３とは反対側の面とは、透明粘着層（ＯＣＡ（optically clear adhesive）層）１２を介して接合されている。第一の導電性光学部材１０１における導電層３側の面と、第二の導電性光学部材１０２における導電層３とは反対側の面とは、透明粘着層（ＯＣＡ（optically clear adhesive）層）１３を介して接合されている。また、第二の導電性光学部材１０２における導電層３側の面と、カバー部材１８とは、透明粘着層（ＯＣＡ（optically clear adhesive）層）１４を介して接合されている。このタッチパネル１０では、第一の導電性光学部材１０１における導電層３、及び第二の導電性光学部材１０２における導電層３が、電極として機能する。
【００９７】
このタッチパネル１０における反射防止層１１の外面と、画像表示装置１６とが、粘着テープ１５により固定されている。
【００９８】
導電性光学部材１がタッチパネル１０等の装置に組み込まれる場合には、導電性光学部材１を構成する層の屈折率、すなわち基材２、機能層８、導電層３、及び被覆層４の屈折率が、装置の光学的な設計に応じて適宜調整されることが好ましい。
【実施例】
【００９９】
［実施例１］
基材として、透明なポリエチレンテレフタレート製フィルム（厚み１２５μｍ）を用意した。
【０１００】
この基材上に、次のようにして裏面被覆層を形成した。
【０１０１】
アクリル樹脂（新中村化学工業株式会社製、品番Ｕ−６ＬＰＡ）１０．８質量部に、メチルエチルケトン８０．８４質量部を加えて混合することで、アクリル樹脂を溶解させ、これにより混合液を調製した。この混合液にブロッキング防止用の粒子（メチルエチルケトンを分散溶媒とするシリカ粒子分散体；固形分１５％）８．０質量部を加え、室温で混合した。この混合液に更に光重合開始剤（１−ヒドロキシ−シクロヘキシル−フェニル−ケトン、チバガイギー社製、品名イルガキュア１８４）０．３６質量部を加え、よく混合した後、２５℃の恒温雰囲気下で３０分間撹拌混合した。これにより、裏面層を形成するための組成物を調製した。この組成物を、基材の一面にワイヤバーコーター＃１０によって塗布し、常温で２分間乾燥した後、８０℃で３分間乾燥し、更に紫外線（紫外線強度５００ｍＪ／ｃｍ）を照射して硬化させた。これにより、屈折率１．４９、厚み１１００ｎｍ、シリカ粒子の割合１５質量％である、裏面被覆層を形成した。
【０１０２】
次に、基材の、裏面側被覆層とは反対側の面上に、次のようにして機能層を形成した。
【０１０３】
アクリル樹脂（新中村化学工業株式会社製、品番Ｕ−６ＬＰＡ）と、アンチモンドープ酸化錫粒子（平均粒子径０．０２μｍ、屈折率２．０）のメチルエチルケトン分散液とを配合した。これにより、アクリル樹脂に対するアンチモンドープ酸化錫粒子の固形分割合が４０質量％であり、且つ全質量固形分が３５質量％である樹脂含有液を調製した。この樹脂含有液５．０質量部に、メチルエチルケトン３９．３０質量部及びメチルイソブチルケトン３９．３０質量部を加えて混合することで、アクリル樹脂を溶解させ、これにより混合液を調製した。この混合液に、ジルコニア粒子（平均粒径０．０５μｍ、屈折率２．１９）のメチルエチルケトン分散液（固形分２０質量％）１６．２５質量部を加え、室温で混合した。更に、この混合液に光重合開始剤（１−ヒドロキシ−シクロヘキシル−フェニル−ケトン、チバガイギー社製、品名イルガキュア１８４）０．１５質量部を加え、よく混合した後、２５℃の恒温雰囲気下で３０分間撹拌混合した。これにより、機能層を形成するための組成物を得た。
【０１０４】
この組成物を、基材の上にワイヤバーコーター＃４によって塗布し、常温で２分間乾燥した後、８０℃で３分間乾燥し、更に紫外線（紫外線強度５００ｍＪ／ｃｍ）を照射して硬化することで、屈折率１．８６７、厚み５０ｎｍ、アンチモンドープ酸化錫粒子の割合１４質量％である、機能層を形成した。
【０１０５】
これにより、基材及び機能層を備える、支持材を得た。
【０１０６】
この支持材における機能層上に、次のようにして導電層を形成した。
【０１０７】
アクリル樹脂（新中村化学工業株式会社製、品番Ａ−ＤＰＨ）１．５質量部を、メチルエチルケトン２２．０質量部とメチルイソブチルケトン２６．３５質量部とを混合することで、樹脂含有液を調製した。また、金属ナノワイヤとして、平均直径６０ｎｍ、平均長さ５μｍの銀ナノワイヤを用意した。尚、この銀ナノワイヤは、公知論文（Materials Chemistry and Physics vol.114 p333-338 "Preparation of Ag nanorods with high yield by polyol process"）に記載の方法に準じた方法で作製した。この金属ナノワイヤをメチルエチルケトンに加えることで、固形分割合３．０質量％の、金属ナノワイヤ分散液を得た。
【０１０８】
樹脂含有液に、金属ナノワイヤ分散液を５０．０質量部加えてよく混合した。さらに光重合開始剤１−ヒドロキシ−シクロヘキシル−フェニル−ケトン（チバガイギー社製、品名イルガキュア１８４）０．１５質量部を加えてよく混合し、２５℃の恒温雰囲気下で３０分間撹拌混合した。これにより、導電層を形成するための組成物を調製した。この組成物を、機能層の上に、ワイヤーバーコーター＃１０で塗布した。更に、機能層上の組成物を常温下（２３℃）に２分間放置することで乾燥し、続いて１２０℃で２分間加熱した。続いてこの組成物に紫外線を強度５００ｍＪ／ｃｍで照射した。これにより、厚み１００ｎｍの導電層を形成した。
【０１０９】
この導電層上に、次のようにして被覆層を形成した。
【０１１０】
アクリル樹脂（新中村化学工業株式会社製、品番Ｕ−６ＬＰＡ）１．０５質量部に、メチルエチルケトン４３．０質量部及びメチルイソブチルケトン４２．８質量部を加えて混合することで、アクリル樹脂を溶解させ、これにより混合液を調製した。この混合液に、ヘキサフルオロアルミン酸ナトリウム粒子分散体（固形分１５質量％）１３．０質量部を加え、室温で混合した。尚、このヘキサフルオロアルミン酸ナトリウム粒子分散体に含まれるヘキサフルオロアルミン酸ナトリウム（氷晶石）粒子の平均粒径は０．５μｍ、空隙率は５％以下、屈折率は１．３３であり、またその分散溶媒はメチルエチルケトンである。この混合液に更に光重合開始剤１−ヒドロキシ−シクロヘキシル−フェニル−ケトン（チバガイギー社製、品名イルガキュア１８４）０．１５質量部を加え、よく混合した後、２５℃の恒温雰囲気下で３０分間撹拌混合した。これにより、被覆層を形成するための組成物を得た。
【０１１１】
この組成物を、導電層の上にワイヤバーコーター＃４によって塗布し、常温で２分間乾燥した後、８０℃で３分間乾燥し、更に紫外線（紫外線強度５００ｍＪ／ｃｍ）を照射して硬化することで、屈折率１．４２８、厚み１００ｎｍ、ヘキサフルオロアルミン酸ナトリウム（氷晶石）粒子の割合６５質量％の、被覆層を形成した。
【０１１２】
これにより、裏面被覆層、基材、機能層、導電層及び被覆層が順次積層した構造を有する導電性光学部材を得た。
【０１１３】
［実施例２］
実施例１において、機能層の厚みを１００ｎｍに変更した。それ以外は実施例１と同じ方法により、導電性光学部材を得た。
【０１１４】
［実施例３］
実施例１において、機能層の厚みを１５０ｎｍに変更した。それ以外は実施例１と同じ方法により、導電性光学部材を得た。
【０１１５】
［実施例４］
実施例１において、機能層におけるアンチモンドープ酸化錫粒子の割合を０．５質量％に変更し、機能層の屈折率を１．８３４に変更した。それ以外は実施例１と同じ方法により、導電性光学部材を得た。
【０１１６】
［実施例５］
実施例１において、機能層におけるアンチモンドープ酸化錫粒子の固形分割合を７５．０質量％に変更し、機能層の屈折率を１．８１６に変更した。それ以外は実施例１と同じ方法により、導電性光学部材を得た。
【０１１７】
［実施例６］
実施例１において、機能層におけるアンチモンドープ酸化錫の割合を８０．０％に変更し、機能層の屈折率を１．８４９に変更した。それ以外は実施例１と同じ方法により、導電性光学部材を得た。
【０１１８】
［実施例７］
実施例１において、機能層中のアンチモン化合物の粒子を、アンチモンドープ酸化錫粒子から三酸化アンチモン粒子へ変更した。それ以外は実施例１と同じ方法により、導電性光学部材を得た。
【０１１９】
［比較例１］
実施例１において、機能層を形成するための組成物中にアンチモン化合物の粒子を配合しなかった。それ以外は実施例１と同じ方法で、導電性光学部材を得た。
【０１２０】
［評価試験］
各実施例及び比較例で得られた導電性光学部材について、次の評価試験を実施した。その結果を後掲の表１に示す。
【０１２１】
（機能層の正反射率評価）
機能層の、波長３８０ｎｍの光の、入射角５°での正反射率を測定した。評価にあたっては、株式会社日立ハイテクノロジーズ製の「日立分光光度計Ｕ−４１００」の５°正反射測定器具を用いて、波長３４０〜８００ｎｍの範囲の分光反射率を測定し、得られたデータから波長３８０ｎｍでの正反射率の値を読み取った。その結果を、表１に示す。
【０１２２】
（耐酸化試験）
各実施例及び比較例で得られた導電性光学部材の、酸素成分に対する耐性を、次のようにして評価した。各実施例及び比較例で得られた導電性光学部材の膜抵抗を測定した。続いて、この導電性光学部材を、空気中で、６０±１℃、９０±３％ＲＨの環境下に９６時間曝露する処理を施した。続いて、導電性光学部材の膜抵抗を再度測定した。
【０１２３】
処理前後での導電性光学部材の膜抵抗の測定結果を比較し、これに基づいて導電性光学部材の耐久性を次のように評価した。
５：処理の前後で、抵抗値の変化が認められない。
４：処理後の抵抗値の上昇率が１０倍未満。
３：処理後の抵抗値の上昇率が１０倍以上１００倍未満。
２：処理後の抵抗値が測定可能であり、且つ処理後の抵抗値の上昇率が１００倍以上。
１：処理後の抵抗値が無限大（測定不能）。
【０１２４】
（耐硫化試験）
各実施例及び比較例で得られた導電性光学部材１の、硫黄成分に対する耐性を、次のようにして評価した。各実施例及び比較例で得られた導電性光学部材の膜抵抗を測定した。続いて、この導電性光学部材を、硫化水素ガス濃度１５ｐｐｍの雰囲気中で、２５±１℃、７５±３％ＲＨの環境下に９６時間曝露する処理を施した（ＪＩＳ  Ｃ６００６８−２−４２：１９９３に準拠）。続いて、導電性光学部材の膜抵抗を再度測定した。
【０１２５】
処理前後での導電性光学部材の膜抵抗の測定結果を比較し、これに基づいて導電性光学部材の耐久性を次のように評価した。
５：処理の前後で、抵抗値の変化が認められない。
４：処理後の抵抗値の上昇率が１０倍未満。
３：処理後の抵抗値の上昇率が１０倍以上１００倍未満。
２：処理後の抵抗値が測定可能であり、且つ処理後の抵抗値の上昇率が１００倍以上。
１：処理後の抵抗値が無限大（測定不能）。
【０１２６】
（パターン視認性評価）
導電性部材における被覆層上にエッチングレジストを形成した。続いて、この導電性光学部材における被覆層の、エッチングレジストで覆われていない領域を、３５℃のエッチング液（塩化第二鉄水溶液）に１分間接触させるエッチング処理を施した。続いて、導電性光学部材を洗浄し、更に導電性光学部材からエッチングレジストを除去した。
【０１２７】
上記エッチング処理の前後で、導電性光学部材の外観を観察し、その結果を比較することで、パターン視認性を次のように評価した。
○：エッチング処理の前後で、導電性光学部材の見え方に差異が認められず、エッチング処理後でも、導電層のパターン形状が視認されない。
×：エッチング処理の前後で、導電性光学部材の見え方に差異が生じ、エッチング処理後には、導電層のパターン形状が視認される。
【０１２８】
【表１】
2013246976.tif 000003
【０１２９】
【表２】
2013246976.tif 000004
【符号の説明】
【０１３０】
１    導電性光学部材
２    基材
３    導電層
４    被覆層
５    金属ナノワイヤ
８    機能層
２０  導電性光学部材用支持材
２１  粒子
【図１】
2013246976.tif 000005
【図２】
2013246976.tif 000006
【図３】
2013246976.tif 000007